СПОСОБ ПОЛУЧЕНИЯ ГИДРОГЕЛЯ НАНОКРИСТАЛЛИЧЕСКОЙ ЦЕЛЛЮЛОЗЫ

1. Способ получения гидрогеля нанокристаллической целлюлозы, заключающийся в деполимеризации исходного сырьевого целлюлозосодержащего компонента путем поэтапной его обработки с использованием кислотного гидролиза при повышенной температуре, в очистке целлюлозного полуфабриката от остатков кислоты и последующей механической обработки полученного продукта высоким усилием сдвига с образованием гидрогеля линейных частиц нанокристаллической целлюлозы (вискеров), отличающийся тем, что перед этапом кислотного гидролиза целлюлозосодержащий компонент на основе небеленой и беленой технической целлюлозы доводят до влажности 20-85% и подвергают радиационной деструкции при дозе ионизирующего излучения 3-17 Мрад, полученный после радиационной обработки целлюлозный полуфабрикат подвергают кислотному гидролизу с одновременным его механическим диспергированием в водной среде, при этом кислотный гидролиз осуществляют при следующем соотношении компонентов, мас.%:
сырье
5-10
кислота
2÷20
вода
остальное до жидкостного модуля 5÷30 (м<sup>3</sup>/т)
2. Способ по п.1, отличающийся тем, что кислотный гидролиз с механическим диспергированием осуществляют при температуре 80-105°С при продолжительности обработки 90-120 мин.
-1
3. Способ по п.1, отличающийся тем, что механическое диспергирование компонентов при кислотном гидролизе осуществляют при частоте вращения ротора не менее 300 мин.
4. Способ по п.1, отличающийся тем, что при кислотном гидролизе с механическим диспергированием в жидкостной модуль добавляют 1,5-15 мас.% пергидроля.
5. Способ по п.1, отличающийся тем, что полуфабрикат целлюлозы после кислотного гидролиза подвергают щелочной обработке 1-3%-ным раствором щелочи, при жидкостном модуле 5÷10, в течение 90-120 мин, при атмосферном давлении и температуре 80-105°С, с последующей промывкой водой до рН=6,5-7.
6. Способ по п.1, отличающийся тем, что в качестве целлюлозосодержащего компонента используют сульфитную или сульфатную хвойную/лиственную, беленую/небеленую, органосольвентную целлюлозу, хлопковый линт, при их исходной влажности 3-15%.
60
7. Способ по п.1, отличающийся тем, что в качестве ионизирующего излучения используют гамма излучение Со.
2
4
8. Способ по п.1, отличающийся тем, что в качестве кислоты используют HSO или HCl.
9. Способ по п.5, отличающийся тем, что процесс щелочной обработки осуществляют при температуре 80-100°С.
10. Способ по п.5, отличающийся тем, что полуфабрикат целлюлозы после щелочной обработки подвергают ультразвуковой обработке при мощности 1,5-2,5 кВт, частоте 20-50 кГц в течение 5-60 мин.